(57)【要約】      （修正有）【課題】アセテート系繊維の持つ光沢感、深みのある色調、発色性、ドレープ性、ドライな感触、更には適度な吸湿性などの優れた特性を損なうことなく、ふくらみ感及び十分な物理的特性を有したアセテート系繊維からなる仮撚加工糸及び織編物並びにその製造方法を提供する。【解決手段】アセテート系繊維で構成された仮撚加工糸であって、捲縮率が４．０％以上、破断強度（ＤＳ）が、０．８０ｃＮ／ｄｔｅｘ以上、破断伸度（ＤＥ）が１０％以上である仮撚加工糸、および前記仮撚加工糸を一部に用いてなる布帛、ならびに仮撚加工糸の製造方法にある。【選択図】図１
2008031605.tif 000002
【特許請求の範囲】
【請求項１】
アセテート系繊維で構成された仮撚加工糸であって、捲縮率が４．０％以上、破断強度（ＤＳ）が、０．８０ｃＮ／ｄｔｅｘ以上、破断伸度（ＤＥ）が、１０％以上である仮撚加工糸。
【請求項２】
アセテート系繊維が、平均置換度２．６０未満のセルロースアセテートと平均置換度２．７６以上のセルローストリアセテートを２０／８０〜８０／２０の質量比で接合されたアセテート系複合繊維からなる請求項１に記載のある仮撚加工糸。
【請求項３】
請求項１または、請求項２に記載のある仮撚加工糸を一部に用いてなる布帛。
【請求項４】
下記（１）〜（３）の条件で仮撚を施す、請求項１に記載のある仮撚加工糸の製造方法。
（１）  仮撚フィード率が、−５％以上、１％未満、
（２）  仮撚係数（Ｋ）が、１１０００〜２８０００（Ｋ＝Ｔ×（Ｄ）１／２、Ｔ：撚り数、Ｄ：供給糸の繊度（ｄｔｅｘ）である）
（３）  緊張処理フィード率が、−１％以上、１０％未満
【発明の詳細な説明】
【技術分野】
【０００１】
本発明は、アセテート系繊維の持つ、独特の光沢感、深みのある色調、発色性、ドレープ性、ドライな感触、適度な吸湿性を損なうことなく、ふくらみ感及び製編織時に十分な物理的特性を有する仮撚加工糸及び織編物並びにその製造方法に関する。
【背景技術】
【０００２】
アセテート系繊維は、光沢感、深みのある色調、発色性、ドレープ性、ドライな感触、更には適度な吸湿性など衣料用繊維として数多くの優れた特性を有しているが、反面ふくらみ感、軽量感にやや欠けるところがある。これは、アセテート系繊維が乾式紡糸法により製造されるという原糸製造の基本紡糸法に起因するものである。しかしながら、アセテート系繊維においても、消費者ニーズが多様化、高級化しており、ふくらみ感、軽量感を有する繊維が求められている。
【０００３】
特許文献１には、セルロースアセテート繊維の表面層を鹸化し、鹸化部分を酵素処理によって分解させ、さらに溶媒水溶液に浸漬処理して膨潤、可塑化させることで５０００個／ｍ以上の捲縮が得られる加工方法が記載されている。
【０００４】
この方法では、可塑化させることで本来アセテート系繊維の持つドレープ性や光沢感が損なわれるという問題があった。
【０００５】
また、特許文献２および３には、捲縮性を得るために、ポリエステル繊維やナイロン繊維等の捲縮加工糸を用いて複合する方法が記載されている。
【０００６】
この方法では、複合されるポリエステル繊維やナイロン繊維の比率を高める必要があり、アセテート系繊維の比率は低くなってしまい、アセテート系繊維の持つドレープ性や光沢感、ドライな感触が損なわれるという問題があった。
【０００７】
また、特許文献４には、酢化度差の大きな接合型アセテート繊維の単繊維繊度を極細化する方法が記載されている。この方法により、捲縮力を有するアセテート系繊維は得られるものの本来アセテート系繊維の持つ深みのある色調や発色性が損なわれ、また極細化するために十分な強度、伸度という物理的特性が欠けるという問題点があった。
【０００８】
即ち、アセテート系繊維の持つ光沢感、深みのある色調、発色性、ドレープ性、ドライな感触、更には適度な吸湿性を損なうことなく、ふくらみ感及び十分な物理的特性を併せ持ったアセテート系仮撚加工糸及びその製造方法は未だ提案されていないの現状である。
【特許文献１】特開平０７−３００７７５号公報
【特許文献２】特開２０００−３４６３３号公報
【特許文献３】特開２００１−３１６９５１号公報
【特許文献４】特開平０８−００３８２０号公報
【発明の開示】
【発明が解決しようとする課題】
【０００９】
本発明の目的は、アセテート系繊維の持つ光沢感、深みのある色調、発色性、ドレープ性、ドライな感触、更には適度な吸湿性などの優れた特性を損なうことなく、ふくらみ感及び十分な物理的特性を有したアセテート系繊維からなる仮撚加工糸及び織編物並びにその製造方法を提供することである。
【課題を解決するための手段】
【００１０】
本発明の第１の要旨は、アセテート系繊維で構成された仮撚加工糸であって、捲縮率が４．０％以上、破断強度（ＤＳ）が、０．８０ｃＮ／ｄｔｅｘ以上、破断伸度（ＤＥ）が、１０％以上である仮撚加工糸にある。
【００１１】
第２の要旨は、前記仮撚加工糸を一部に用いてなる布帛にある。
【００１２】
第３の要旨は、下記（１）〜（３）の条件で仮撚を施す、仮撚加工糸の製造方法にある。
【００１３】
（１）  仮撚フィード率が、−５％以上、１％未満、
（２）仮撚係数Ｋが、１１０００〜２８０００（Ｋ＝Ｔ×（Ｄ）１／２、Ｔ：撚り数、Ｄ：供給糸の繊度（ｄｔｅｘ）である）
（３）  緊張処理フィード率が、−１％以上、１０％未満
【発明の効果】
【００１４】
本発明は、アセテート系繊維特有の性質である、光沢感、ドレープ性、ドライな感触を残しつつ、仮撚加工によりふくらみ感、軽量感、ソフト性を付与し、かつ製編織時にも十分耐えうる物理的特性を有する仮撚加工糸を得ることができる。
【発明を実施するための最良の形態】
【００１５】
本発明者らは、アセテート系繊維からなる仮撚加工糸にてアセテート系繊維の特性を残しつつ、捲縮性と物理的特性を併せ持つ好ましい諸特性を得るために鋭意検討した結果本発明に至った。
【００１６】
本発明で用いられるアセテート系繊維は、セルロースアセテート等に代表されるセルロースの有する水酸基の一部または全部がアセチル基に置換されたセルロースエステル、また水酸基の一部または全部がアシル基に置換されたセルロースエステルが挙げられる。
【００１７】
本発明で用いられるアセテート系繊維は、最も工業的、汎用的に使用されているセルロースアセテートを用いることができる。以下セルロースアセテートについて説明する。
【００１８】
セルロースアセテートはセルロースの有する水酸基の一部又は全部がアセチル基に置換されたセルロース誘導体であり、その平均置換度に応じ、一般的に平均置換度２．７６以上、３．００以下のセルローストリアセテートから、平均置換度２．２２以上、２．６０未満のセルロースジアセテート或いはこれ以下の平均置換度である単なるアセテートに至る各種のセルロースエステルが挙げられる。
【００１９】
また平均置換度が２．３〜３．０のセルロースアセテートプロピオネートやセルロースアセテートブチレート、セルロースプロピオネート、セルロースブチレートなどもアセテート系繊維として使用することができる。また、個々の構成フィラメントの断面形状、全繊度、繊度斑、染色特性等も特に限定されるものではなく、さらに本発明の目的を逸脱しない範囲で各種添加物等を含むことも可能である。
【００２０】
またアセテート系繊維として、アセテート系複合繊維を用いる場合は、繊維断面が沸水染色条件での染色特性の低いアセテート成分と、沸水染色条件での染色特性の高いアセテート成分を２０／８０〜８０／２０の質量比で接合されたアセテート系複合繊維を用いることが好ましい。理由は明確にはなっていないが、接合型にすることで加工条件設定可能範囲が広がることにより好ましい。また、沸水染色条件での染色特性の低いアセテート成分と沸水染色条件での染色特性の高いアセテート成分は、２０／８０〜８０／２０の質量比で接合させることが好ましく、３０／７０〜７０／３０であることがより好ましく、さらに好ましくは４０／６０〜６０／４０の範囲である。アセテート系複合繊維の接合比率が均等である方が両成分のそれぞれの特徴をより発揮することが可能となるが、求める目的に合わせて接合比率は任意に決めることもできる。すなわち、染色特性の低いアセテート成分が多くなると深みのある発色性が向上し、染色特性の高いアセテート成分が多くなると適度な吸湿性と制電性が向上する。また、沸水染色条件での染色特性の低いアセテート成分の比率が、２０／８０よりも小さいと、仮撚加工での捲縮形態の賦型性が低くなり、また８０／２０よりも大きいと、柔軟性が低くなるため仮撚加工時に毛羽が発生しやすくなる。
【００２１】
本発明のアセテート系仮撚加工糸は、捲縮率が４．０％以上であることが好ましく、４．５％以上４０．０％以下であることがより好ましい。捲縮率が４．０％未満では、ふくらみ感に欠けるものとなり、好ましくない。４０．０％を超える場合は、後工程での通過性が劣るため、問題がある。
【００２２】
破断強度（ＤＳ）は０．８０ｃＮ/ｄｔｅｘ以上であることが必要であり、１．００ｃＮ/ｄｔｅｘ以上、１．５０ｃＮ/ｄｔｅｘ以下であることがより好ましい。破断強度が０．８０ｃＮ／ｄｔｅｘ未満では加工糸として脆く、また織編物とした時の引裂強度が低下して実用性に乏しい布帛となる。１．５０ｃＮ/ｄｔｅｘを超える場合には、織編物とした時の風合いが劣るため好ましくない。
【００２３】
破断伸度は１０％以上であることが必要であり、１５〜３５％であることがより好ましい。破断伸度が１０％未満では、仮撚加工時における毛羽の発生が多くなり、これに伴って、製編織時の後加工通過性が悪化する。また、風合いも低下しやすくなる。
【００２４】
また本発明のアセテート系仮撚加工糸からなる布帛は、その混率並びに織物組織や編物組織を、目的の風合いや、製品外観が得られる範囲で決定すればよく、本発明の仮撚加工糸単独からなる布帛、または、本発明の仮撚加工糸を布帛の一部に用いた交編物、交織物でもよい。
【００２５】
本発明の加工糸の製造工程を図面により説明する。
【００２６】
図１は、本発明の加工糸製造工程の一例を示すものである。
【００２７】
本発明の仮撚加工糸を製造する条件は、仮撚フィード率（糸条供給ローラー２の速度Ｖ１（ｍ／ｍｉｎ）と第一引取ローラー５の速度Ｖ２（ｍ／ｍｉｎ）間の比率（Ｖ１−Ｖ２）／（Ｖ２）×１００）を、−５％以上、１％未満とすることが必要である。−５％未満のフィード率で仮撚を行うと張力が高くなり毛羽が発生したり、糸切れが発生したりしやすくなる。また、１％以上のフィード率では、張力が低くなり糸の走行性が乱れ、糸切れ、毛羽、捲縮斑等が発生し、均一な仮撚加工糸を得ることができない。
【００２８】
また、仮撚温度（第一ヒーター３の温度Ｔ１）を２０℃以上、２２０℃未満の温度とすることが必要である。仮撚温度が２２０℃以上であると、半合成繊維であることから熱により溶解するため、撚斑や糸切れが発生し、均一な仮撚加工糸を得ることはできない。また、２０℃未満であると、捲縮セット効果を十分に出すことができない。
【００２９】
また仮撚数Ｔは、１１０００×Ｄ−１／２≦Ｔ≦２８０００×Ｄ−１／２（Ｄ：繊維繊度（ｄｔｅｘ））とすることが必要である。仮撚数が１１０００×Ｄ−１／２未満の場合は、十分なふくらみ感を得ることができず、２８０００×Ｄ−１／２を超えると毛羽、糸切れが発生しやすくなる。
【００３０】
さらには、仮撚加工後に連続して２０℃以上、２２０℃未満の温度（第二ヒーター６の温度Ｔ２）において、フィード率（第一引取ローラー５速度Ｖ２（ｍ／ｍｉｎ）と第二引取ローラー７の速度Ｖ３（ｍ／ｍｉｎ）の間の比率（（Ｖ２−Ｖ３）／（Ｖ２）×１００））−１％以上、１０％未満で緊張処理することが極めて重要である。処理温度Ｔ２が２２０℃以上であると、半合成繊維であることから熱により溶解するため、撚斑や糸切れが発生し、均一な仮撚加工糸を得ることはできない。また、２０℃未満であると、緊張処理の効果を十分に出すことができない。
【００３１】
また仮撚加工後に行なわれる緊張処理とは、過張力下で処理することを言い、０．０１〜０．２０ｃＮ／ｄｔｅｘの張力範囲で処理することが好ましく、０．０２〜０．１５ｃＮ／ｄｔｅｘの範囲で処理することがより好ましい。張力が０．０１ｃＮ／ｄｔｅｘ未満では、仮撚加工糸が緊張セットされず、配向が進まないために強度、伸度が低下し、均一な仮撚加工糸を得ることができない。また０．２０ｃＮ／ｄｔｅｘを超えると、捲縮が延伸され捲縮を保持することができなくなるばかりではなく、毛羽、糸切れが発生し、均一な仮撚加工糸を得ることができない。
【００３２】
尚、仮撚加工を実施するための仮撚機種は上述の条件を満足するものであればよく、特に限定されるものではない。
【００３３】
尚、各特性値の測定は以下の方法で求めた。
【００３４】
（捲縮率）
ワク周１ｍの検尺器を用い、０．０１ｃＮ／ｄｔｅｘの荷重下で１０回巻き１０ｍのカセを作る。前記カセを、９０℃の熱水中にて２０分間処理を行った後、温度２０℃、湿度６５％の条件下で、自由な状態で２４時間乾燥する。乾燥した試料に、１．９６ｃＮ／ｄｔｅｘの荷重をかけ、１分間経過後の長さＬ１（ｃｍ）を測定する。次いで、荷重を除去して無荷重の状態で２分間放置する。その後、０．０４ｃＮ／ｄｔｅｘの荷重をかけ、１分後経過後の長さＬ２（ｃｍ）を測定し、次式を用いて捲縮率を算出した。この測定を５回実施し、その平均値で表した。
【００３５】
捲縮率（％）＝（（Ｌ１−Ｌ２）／Ｌ１）×１００
（破断強度（ＤＳ）、破断伸度（ＤＥ））
（株）島津製作所製  テンシロン引張試験機を用いて試料長２０ｃｍ、伸長伸度１００％／分の条件で引張試験を行い荷重・伸長曲線から求めた。
【００３６】
（置換度）
ＪＩＳ  Ｌ１０１３Ａ法に従って酢化度を測定し、以下の式から置換度を求めた。
【００３７】
酢化度＝（６０×置換度）／（１５８＋４３×置換度＋１×（３−置換度））×１００
なお各成分の置換度は、それぞれ単一成分の繊維を同一条件で処理した繊維を用いて測定し求めた。
【００３８】
（仮撚品位）
仮撚品位は目視により確認した。仮撚加工糸を直径６．５ｃｍの紙管に１５ｃｍの幅で１００，０００ｍ巻取り、その紙管に巻き取られた両端面の毛羽数を測定し、１０個以下の場合を仮撚品位○とした。
【実施例】
【００３９】
以下、本発明を実施例により具体的に説明する。
【００４０】
（実施例１〜４、比較実施例１，２）
平均置換度２．４１のセルロースジアセテートと平均置換度２．９１のセルローストリアセテート各々の成分を質量比５０／５０のサイドバイサイド型で複合紡糸されたアセテート系複合繊維（１１０ｄｔｅｘ／２６フィラメント（以下、ｆと標記する））糸を用い、三菱重工業（株）製の仮撚機ＬＳ−６型にて、仮撚温度１６０℃、仮撚数２２００Ｔ／ｍ、緊張処理温度１６０℃、緊張処理フィード率２．５％とし、仮撚フィード率を−６、−５、−４、−２，０、１％で変化させて仮撚加工糸を作成した。該仮撚加工糸の捲縮率、強度、伸度を測定し、仮撚糸の品位を確認した。前記仮撚加工糸の評価結果を表１に示す。仮撚フィード率−５〜０％の範囲内で、アセテート系繊維の諸特性を保持しつつ、ふくらみ感に優れかつ加工中の毛羽や糸切れが無く、製編織時の加工通過性も良好な仮撚加工糸を得ることができる。しかし、０％を超える仮撚フィード率や−５％未満の仮撚フィード率で仮撚加工を実施したものは、いずれも毛羽が発生し糸切れとなり、強度、伸度が低下するため物理特性に優れた仮撚加工糸を得ることはできない。
【表１】
2008031605.tif 000003
【００４１】
（実施例５〜７、比較実施例３，４）
実施例１と同様の原糸と仮撚機を用いて、仮撚フィード率−４％、仮撚温度１６０℃、緊張処理温度１６０℃、緊張処理フィード率２．５％とし、仮撚数を９００、１２５０、１６５０、２６００、２８００Ｔ／ｍで変化させて仮撚加工糸を作成した。該仮撚加工糸の捲縮率、強度、伸度を測定し、仮撚糸の品位を確認した。この評価結果を表２に示す。本発明の範囲内１１０００×Ｄ−１／２〜２８０００×Ｄ−１／２（本実施例では仮撚数１２５０〜２６００Ｔ／ｍ）で、アセテート系繊維の諸特性を保持しつつ、ふくらみ感に優れかつ加工中の毛羽や糸切れが無く、製編織時の加工通過性も良好な仮撚加工糸を得ることができる。しかし、１１０００×Ｄ−１／２（仮撚数：９００Ｔ／ｍ）未満では、十分なふくらみ感を得ることができず、さらには未解撚の発生により仮撚加工糸の欠点となる。また、２８０００×Ｄ−１／２（仮撚数：２６００Ｔ／ｍ）を超える場合は、毛羽が発生し糸切れが発生する。
【表２】
2008031605.tif 000004
【００４２】
（実施例８〜１０、比較実施例５，６）
実施例１と同様の原糸と仮撚機を用いて、仮撚フィード率−４％、仮撚温度１６０℃、仮撚数２２００Ｔ／ｍ、緊張処理温度１６０℃とし、緊張処理フィード率を−２．５、−１．０、１．０、５．０、１０％で変化させて仮撚加工糸を作成した。該仮撚加工糸の捲縮率、強度、伸度を測定し、仮撚糸の品位を確認した。前記仮撚加工糸の評価結果を表３に示す。緊張処理フィード率−１〜５％の範囲内で、アセテート系繊維の諸特性を保持しつつ、ふくらみ感に優れかつ加工中の毛羽や糸切れが無く、製編織時の加工通過性も良好な仮撚加工糸を得ることができる。しかし、緊張処理フィード率が−１％未満では過張力となり、捲縮加工糸が延伸され、捲縮形態を保持することができなくなるばかりではなく、毛羽糸切れが発生し、さらには強度が低下するため物理特性に乏しいものとなる。緊張処理フィード率が５％を超える場合は、仮撚加工糸が緊張セットされず、配向が進まないために強度、伸度が低下するため物理特性に優れた仮撚加工糸を得ることはできない。
【表３】
2008031605.tif 000005
【００４３】
（実施例１１〜１３、比較実施例７，８）
セルロースジアセテート繊維（１１０ｄｔｅｘ／２７ｆ）を用い、実施例１に示す仮撚機を用いて、仮撚フィード率−４％、仮撚温度１６０℃、緊張処理温度１６０℃、緊張処理フィード率２．５％とし、仮撚数を９００、１３５０、１６５０、２２００、２６００Ｔ／ｍで変化させて仮撚加工糸を作成した。該仮撚加工糸の捲縮率、強度、伸度を測定し、仮撚糸の品位を確認した。前記仮撚加工糸の評価結果を表４に示す。本発明の範囲内１１０００×Ｄ−１／２〜２８０００×Ｄ−１／２（仮撚数：１３５０〜２２００Ｔ／ｍ）で、アセテート系繊維の諸特性を保持しつつ、ふくらみ感に優れ、かつ加工中の毛羽や糸切れが無く、製編織時の加工通過性も良好な仮撚加工糸を得ることができる。しかし、１１０００×Ｄ−１／２（仮撚数：１３５０Ｔ／ｍ）未満では、十分なふくらみ感を得ることができず、さらには未解撚の発生により仮撚加工糸の欠点となる。また、２８０００×Ｄ−１／２（仮撚数：２２００Ｔ／ｍ）を超える場合は、毛羽が発生し糸切れが発生する。
【表４】
2008031605.tif 000006
【００４４】
（実施例１４〜１６、比較実施例９，１０）
セルローストリアセテート繊維（１１０ｄｔｅｘ／２６ｆ）糸を用い、実施例１に示す仮撚機を用いて、仮撚フィード率−４％、仮撚温度１６０℃、緊張処理温度１６０℃、緊張処理フィード率２．５％とし、仮撚数を９００、１３００、１６５０、２２００、２６００Ｔ／ｍで変化させて仮撚加工糸を作成した。該仮撚加工糸の捲縮率、強度、伸度を測定し、仮撚糸の品位を確認した。前記仮撚加工糸の評価結果を表５に示す。本発明の範囲内１１０００×Ｄ−１／２〜２８０００×Ｄ−１／２（仮撚数：１３００〜２２００Ｔ／ｍ）で、アセテート系繊維の諸特性を保持しつつ、ふくらみ感に優れかつ、加工中の毛羽や糸切れが無く、製編織時の加工通過性も良好な仮撚加工糸を得ることができる。しかし、１１０００×Ｄ−１／２（仮撚数：１３００Ｔ／ｍ）未満では、十分なふくらみ感を得ることができず、さらには未解撚の発生により仮撚加工糸の欠点となる。また、２８０００×Ｄ−１／２（仮撚数：２２００Ｔ／ｍ）を超える場合は、毛羽が発生し糸切れが発生する。
【表５】
2008031605.tif 000007
【図面の簡単な説明】
【００４５】
【図１】本発明加工糸の製造方法の一例である。
【符号の説明】
【００４６】
１            供給糸
２            糸条供給ローラー
３            第一ヒーター
４            仮撚スピンドル
５            第１引取ローラー
６            第２ヒーター
７            第２引取ローラー
８            巻取り部
【図１】
2008031605.tif 000008